(57)【特許請求の範囲】
【請求項１】
炭素原子からなる主鎖と、重合性不飽和結合基を有する側鎖を有し、かつ、主鎖および／または側鎖に環状構造を有する重合体（Ａ）と、
重合性不飽和基を有する化合物を含み；
前記重合体（Ａ）が、下記一般式（１）で表される繰返単位および下記一般式（２）で表される繰返単位のうち少なくとも１種類の繰返単位を有し；
前記重合体（Ａ）が、重合性化合物を含む重合性組成物であって、該重合性化合物成分が、前記一般式（１）で表される繰返単位および／または前記一般式（２）で表される繰返単位を構成する重合性化合物３０〜９０質量％と、下記一般式（３）で表される繰返単位を構成する重合性化合物１０〜７０質量％と、他の重合性化合物５質量％以下のみからなる重合性組成物を用いて合成される、硬化性樹脂組成物。
【化１】
0005852330.tif 000024
〔一般式（１）中、Ｒ1は、水素原子または置換基を表し、Ｌ1は二価の連結基または単結合を表し、環αは単環式または多環式の環を表し、前記環αが下記群（１）から選択される構造を骨格とする環状構造を含む。ただし前記環状構造が置換基を有している場合、前記置換基は、アルキル基である。〕
【化２】
0005852330.tif 000025
【化３】
0005852330.tif 000026
〔一般式（２）中、環βは単環式または多環式の環を表し、前記環βが下記群（２）から選択される構造を骨格とする環状構造を含む。ただし前記環状構造が置換基を有している場合、前記置換基は、炭素原子、酸素原子および窒素原子の合計原子数が１〜５個である。〕
【化４】
0005852330.tif 000027
【化５】
0005852330.tif 000028
〔一般式（３）中、Ｒ3〜Ｒ6はそれぞれ独立に水素原子または置換基を表し、Ｌ3は二価の連結基または単結合を表す。〕
【請求項２】
重合性不飽和基を有する化合物として、２つ以上の重合性不飽和基を有する化合物（Ｂ）を含む、請求項１に記載の硬化性樹脂組成物。
【請求項３】
２つ以上の重合性不飽和基を有する化合物（Ｂ）が有する重合性不飽和基が、それぞれ、アクリロイル基、メタアクリロイル基、ビニル基およびアリル基から選択される、請求項２に記載の硬化性樹脂組成物。
【請求項４】
２つ以上の重合性不飽和基を有する化合物（Ｂ）が脂環構造を有する、請求項２または３に記載の硬化性樹脂組成物。
【請求項５】
重合性不飽和基を有する化合物として、１つの重合性不飽和基を有する化合物（Ｃ）を含む、請求項１〜４のいずれか１項に記載の硬化性樹脂組成物。
【請求項６】
１つの重合性不飽和基を有する化合物（Ｃ）が環状構造を有している、請求項５に記載の硬化性樹脂組成物。
【請求項７】
前記重合体（Ａ）が、前記一般式（１）で表される繰返単位であってαが炭素数５〜１５の炭素原子を骨格とする環状構造を含む繰返単位および一般式（２）で表される繰返単位であってβが炭素数５〜１０の炭素原子を骨格とする環状構造を含む繰返単位から選択される繰返単位のうち少なくとも１種類の繰返単位を有する、請求項１〜６のいずれか一項に記載の硬化性樹脂組成物。
【請求項８】
前記一般式（１）で表される繰返単位中、Ｌ1が、−ＣＯ−、−Ｏ−、−ＣＨ2−及びこれらの組み合わせからなる基から選択される、請求項１〜７のいずれか１項に記載の硬化性樹脂組成物。
【請求項９】
前記重合体（Ａ）が、さらに、下記一般式（３）で表される繰返単位を含む、請求項１〜８のいずれか１項に記載の硬化性樹脂組成物。
【化６】
0005852330.tif 000029
〔一般式（３）中、Ｒ3〜Ｒ6はそれぞれ独立に水素原子または置換基を表し、Ｌ3は二価の連結基または単結合を表す。〕
【請求項１０】
重合体（Ａ）の数平均分子量が、５００以上１００万未満である、請求項１〜９のいずれか１項に記載の硬化性樹脂組成物。
【請求項１１】
前記重合体（Ａ）の含有量が５〜６０質量％、２つ以上の重合性不飽和基を有する化合物（Ｂ）の含有量が２０〜９０質量％、１つの重合性不飽和基を有する化合物（Ｃ）の含有量が０〜４０質量％、他の成分が５質量％以下であることを特徴とする請求項５〜１０のいずれか１項に記載の硬化性樹脂組成物。
【請求項１２】
光または熱の照射により硬化を開始する開始剤（Ｄ）を少なくとも２種類以上有していることを特徴とする請求項１〜１１のいずれか１項に記載の硬化性樹脂組成物。
【請求項１３】
硬化後の波長５８９ｎｍにおける屈折率が１．４５以上であり、アッベ数が４５以上であり、波長５８９ｎｍにおける厚さ１ｍｍ換算の光線透過率が７５％以上であることを特徴とする請求項１〜１２のいずれか１項に記載の硬化性樹脂組成物。
【請求項１４】
硬化後のガラス転移温度が２３０℃以上であることを特徴とする請求項１〜１３のいずれか１項に記載の硬化性樹脂組成物。
【請求項１５】
請求項１〜１４のいずれか１項に記載の硬化性樹脂組成物を成形してなることを特徴とする成形体。
【請求項１６】
請求項１〜１４のいずれか１項に記載の硬化性樹脂組成物を成形してなることを特徴とする光学部品。
【請求項１７】
光学部品がレンズ基材であることを特徴とする請求項１６に記載の光学部品。
【請求項１８】
請求項１〜１４のいずれか１項に記載の硬化性樹脂組成物を成形型内において、二段階で硬化させることを特徴とする成形体の製造方法。
【発明の詳細な説明】
【技術分野】
【０００１】
本発明は硬化性樹脂組成物および該硬化性樹脂組成物を成形してなる成形体に関する。さらに、かかる成形体の製造方法に関する。特に、光学部品の製造に有益な硬化性樹脂組成物に関する。
【背景技術】
【０００２】
従来から、レンズ等の光学部品を製造するための、硬化性樹脂組成物が採用されている。ここで用いられる硬化性樹脂組成物は、鋳型等に注入し、硬化させて成形する。硬化性樹脂組成物中に、プレポリマーと呼ばれる重合性基を有した重合体を含有することで、硬化収縮を低減させているものも知られている。
このような硬化性樹脂組成物としては、特許文献１および特許文献２に記載のものが知られている。特許文献１に記載の硬化性樹脂組成物は、樹脂成分として、ウレタン樹脂を用いている。特許文献１に記載の硬化性樹脂組成物は、硬化による収縮が小さく、離型性がよく、耐傷性にも優れ、さらに、６０℃での長期安定性にも優れている。しかしながら、吸水率が高いという問題がある。
一方、特許文献２には、アダマンチルアクリレートを含む硬化性樹脂組成物が記載されている。特許文献２に記載の硬化性樹脂組成物は、透明性が高い。しかしながら、ガラス転移温度（Ｔｇ）が低いという問題がある。
【先行技術文献】
【特許文献】
【０００３】
【特許文献１】特開平３−２９６５１３号公報
【特許文献２】特開２００６−２１３８５１号公報
【発明の概要】
【発明が解決しようとする課題】
【０００４】
本発明は、光学部品等の作製に用いることができる硬化性樹脂組成物であって、光学特性、耐熱性および高い成形性を有するものを提供することを目的とする。
【課題を解決するための手段】
【０００５】
かかる状況のもと、本願発明者が鋭意検討を行った結果、炭素原子からなる主鎖と、重合性不飽和結合基を有する側鎖に有し、かつ、主鎖または側鎖に環状構造を有する重合体（Ａ）と、重合性不飽和基を有する化合物を含む硬化性樹脂組成物を採用することにより、上記課題を解決しうることを見出し、本発明を完成するに至った。具体的には、以下の手段により、達成された。
【０００６】
（１）炭素原子からなる主鎖と、重合性不飽和結合基を有する側鎖を有し、かつ、主鎖および／または側鎖に環状構造を有する重合体（Ａ）と、重合性不飽和基を有する化合物を含む硬化性樹脂組成物。
（２）重合性不飽和基を有する化合物として、２つ以上の重合性不飽和基を有する化合物（Ｂ）を含む、（１）に記載の硬化性樹脂組成物。
（３）２つ以上の重合性不飽和基を有する化合物（Ｂ）が有する重合性不飽和基が、それぞれ、アクリロイル基、メタアクリロイル基、ビニル基およびアリル基から選択される、（２）に記載の硬化性樹脂組成物。
（４）２つ以上の重合性不飽和基を有する化合物（Ｂ）が脂環構造を有する、（２）または（３）に記載の硬化性樹脂組成物。
（５）重合性不飽和基を有する化合物として、１つの重合性不飽和基を有する化合物（Ｃ）を含む、（１）〜（４）のいずれか１項に記載の硬化性樹脂組成物。
（６）１つの重合性不飽和基を有する化合物（Ｃ）が環状構造を有している、（５）に記載の硬化性樹脂組成物。
（７）重合体（Ａ）が、下記一般式（１）で表される繰返単位および下記一般式（２）で表される繰返単位の少なくとも１種類の繰返単位を有することを特徴とする、（１）〜（６）のいずれか１項に記載の硬化性樹脂組成物。
【化１】
0005852330.tif 000002
〔一般式（１）中、Ｒ1は、水素原子または置換基を表し、Ｌ1は二価の連結基または単結合を表し、環αは単環式または多環式の環を表す。〕
【化２】
0005852330.tif 000003
〔一般式（２）中、環βは単環式または多環式の環を表す。〕
（８）一般式（１）で表される繰返単位であってαが炭素数５〜１５の炭素原子を骨格とする環状構造を含む繰返単位および一般式（２）で表される繰返単位であってβが炭素数５〜１０の炭素原子を骨格とする環状構造を含む繰返単位から選択される、（７）に記載の硬化性樹脂組成物。
（９）一般式（１）で表される繰返単位であってαが下記群（１）から選択される構造を骨格とする環状構造を含む繰返単位および一般式（２）で表される繰返単位であってβが下記群（２）から選択される構造を骨格とする環状構造を含む繰返単位から選択される、（７）に記載の硬化性樹脂組成物。
群（１）
【化３】
0005852330.tif 000004
【化４】
0005852330.tif 000005
（１０）一般式（１）で表される繰返単位であって、Ｌ1が、−ＣＯ−、−Ｏ−、−ＣＨ2−及びこれらの組み合わせからなる基から選択される、（７）〜（９）のいずれか１項に記載の硬化性樹脂組成物。
（１１）前記重合体（Ａ）が、さらに、下記一般式（３）で表される繰返単位を含む、（１）〜（１０）のいずれか１項に記載の硬化性樹脂組成物。
【化５】
0005852330.tif 000006
〔一般式（３）中、Ｒ3〜Ｒ6はそれぞれ独立に水素原子または置換基を表し、Ｌ3は二価の連結基または単結合を表す。〕
（１２）重合体（Ａ）が、重合性化合物を含む重合性組成物であって、該重合性化合物成分が、一般式（１）で表される繰返単位および／または一般式（２）で表される繰返単位を構成する重合性化合物５〜１００質量％と、一般式（３）で表される繰返単位を構成する重合性化合物０〜９５重量％と、他の重合性化合物５質量％以下のみからなる重合性組成物を用いて合成される、（７）〜（１１）のいずれか１項に記載の硬化性樹脂組成物。
（１３）重合体（Ａ）の重量分子量が、５００以上１００万未満である、（１）〜（１２）のいずれか１項に記載の硬化性樹脂組成物。
（１４）重合体（Ａ）の含有量が５〜６０質量％、２つ以上の重合性不飽和基を有する化合物（Ｂ）の含有量が２０〜９０質量％、１つの重合性不飽和基を有する化合物（Ｃ）の含有量が０〜４０質量％、他の成分が５質量％以下であることを特徴とする（５）〜（１３）のいずれか１項に記載の硬化性樹脂組成物。
（１５）光または熱の照射により硬化を開始する開始剤（Ｄ）を少なくとも２種類以上有していることを特徴とする（１）〜（１４）のいずれか１項に記載の硬化性樹脂組成物。
（１６）硬化後の波長５８９ｎｍにおける屈折率が１.４５以上であり、アッベ数が４５以上であり、波長５８９ｎｍにおける厚さ１ｍｍ換算の光線透過率が７５％以上であることを特徴とする（１）〜（１５）のいずれか１項に記載の硬化性樹脂組成物。
（１７）硬化後のガラス転移温度が２３０℃以上であることを特徴とする（１）〜（１６）のいずれか１項に記載の硬化性樹脂組成物。
（１８）（１）〜（１７）のいずれか１項に記載の硬化性樹脂組成物を成形してなることを特徴とする成形体。
（１９）（１）〜（１７）のいずれか１項に記載の硬化性樹脂組成物を成形してなることを特徴とする光学部品。
（２０）光学部品がレンズ基材であることを特徴とする（１９）に記載の光学部品。
（２１）（１）〜（１７）のいずれか１項に記載の硬化性樹脂組成物を成形型内において、二段階で硬化させることを特徴とする成形体の製造方法。
【発明の効果】
【０００７】
本発明により、光学特性、耐熱性および高い成形性を有する硬化性樹脂組成物を提供可能になった。
【発明を実施するための形態】
【０００８】
以下において、本発明の内容について詳細に説明する。尚、本願明細書において「〜」とはその前後に記載される数値を下限値および上限値として含む意味で使用される。
【０００９】
［硬化性樹脂組成物］
本発明の硬化性樹脂組成物は、炭素原子からなる主鎖と、重合性不飽和結合基を有する側鎖を有し、かつ、主鎖および／または側鎖に環状構造を有する重合体（Ａ）と、重合性不飽和基を有する化合物を含むみ、好ましくは、重合体（Ａ）の少なくとも一種と、重合性不飽和基を有する化合物を少なくとも一種含む。ここで、重合性不飽和基を有する化合物としては、２つ以上の重合性不飽和基を有する化合物（Ｂ）および／または１つの重合性不飽和基を有する化合物（Ｃ）であり、少なくとも、２つ以上の重合性不飽和基を有する化合物（Ｂ）を含むことが好ましく、２つ以上の重合性不飽和基を有する化合物（Ｂ）および１つの重合性不飽和基を有する化合物（Ｃ）の両方を含むことがさらに好ましい。
【００１０】
本発明の硬化性樹脂組成物は、単離後の重合体（Ａ）を、上記重合性不飽和基を有する化合物に溶解させてもよいし、上記重合性不飽和基を有する化合物中で重合体（Ａ）の合成を行うことにより調製してもよい。
【００１１】
［重合体（Ａ）］
本発明で用いる重合体（Ａ）は、炭素原子からなる主鎖と、重合性不飽和結合基を有する側鎖を有し、かつ、主鎖または側鎖に環状構造を有することを特徴とする。
ここで、重合体（Ａ）は、前記重合体（Ａ）が、下記一般式（１）で表される繰返単位および下記一般式（２）で表される繰返単位の少なくとも１種類の繰返単位を有していることが好ましい。
【化６】
0005852330.tif 000007
〔一般式（１）中、Ｒ1は、水素原子または置換基を表し、Ｌ1は二価の連結基または単結合を表し、環αは単環式または多環式の環を表す。〕
一般式（１）中、Ｒ1は、水素原子またはアルキル基が好ましく、水素原子または炭素数１〜４のアルキル基がより好ましく、水素原子またはメチル基がさらに好ましい。
一般式（１）中、Ｌ1は、−ＣＯ−、−Ｏ−、−ＣＨ2−及びこれらの組み合わせからなる基から選択される二価の連結基、または、単結合であることが好ましく、−ＣＯ−、−Ｏ−、−ＣＨ2−及びこれらの組み合わせからなる基から選択される二価の連結基がより好ましい。Ｌ1は、主鎖に結合する側が、−Ｃ（＝Ｏ）−Ｏ−であることが好ましい。
一般式（１）中、αは、炭素数５〜１５の炭素原子を骨格とする環状構造であることが好ましく、下記群（１）から選択される構造を骨格とする環状構造であることがより好ましい。
群（１）
【化７】
0005852330.tif 000008
上記環状構造は、置換基を有していてもよいし、置換基を有していなくてもよい。置換基を有している場合、アルキル基が好ましく、炭素数１〜３のアルキル基がより好ましく、メチル基がさらに好ましい。
一般式（１）で表される繰返単位は、通常、重合性化合物の重合によって得られる。かかる重合性化合物の分子量は、１００〜５００が好ましく、１００〜４００がより好ましく、１５０〜３００がさらに好ましい。
【化８】
0005852330.tif 000009
〔一般式（２）中、環βは単環式または多環式の環を表す。〕
一般式（２）中、βは、炭素数５〜１０の炭素原子を骨格とする環状構造であり、下記群（２）から選択される構造を骨格とする環状構造であることがより好ましい。
群（２）
【化９】
0005852330.tif 000010
上記環状構造は、置換基を有していてもよいし、置換基を有していなくてもよい。置換基を有している場合、アルキル基、アリル基、オキソ基、ヒドロキシ基、シアノ基、ハロゲン原子が挙げられ、これらはさらにこれら基によって置換されていてもよい。置換基は、炭素原子、水素原子、酸素原子および窒素原子のいずれか１種以上から構成されることが好ましい。上記置換基は、炭素原子、酸素原子および窒素原子の合計原子数が、１〜１０個であることが好ましく、１〜５個であることがより好ましい。
一般式（２）で表される繰返単位は、通常、重合性化合物の重合によって得られる。かかる重合性化合物の分子量は、６０〜３００が好ましく、７０〜２５０がより好ましく、８０〜２００がさらに好ましい。
【００１２】
本発明における重合体（Ａ）は、さらに、下記一般式（３）で表される繰返単位を含むことが好ましい。
【化１０】
0005852330.tif 000011
〔一般式（３）中、Ｒ3〜Ｒ6はそれぞれ独立に水素原子または置換基を表し、Ｌ3は二価の連結基または単結合を表す。〕
Ｒ3は、水素原子またはアルキル基が好ましく、水素原子または炭素数１〜４のアルキル基がより好ましく、水素原子またはメチル基がさらに好ましい。
Ｒ4およびＲ5は、それぞれ、水素原子またはアルキル基が好ましく、水素原子または炭素数１〜４のアルキル基がより好ましく、水素原子またはメチル基がさらに好ましく、水素原子が特に好ましい。
Ｒ6は、水素原子またはアルキル基が好ましく、水素原子または炭素数１〜４のアルキル基がより好ましく、水素原子またはメチル基がさらに好ましい。
Ｌ3は、−ＣＯ−、−Ｏ−、−ＣＨ2−及びこれらの組み合わせからなる基から選択される二価の連結基であることが好ましい。Ｌ3は、−Ｃ（＝Ｏ）−Ｏ−で表される構造を有することがより好ましい。
一般式（３）で表される繰返単位は、通常、重合性化合物の重合によって得られる。かかる重合性化合物の分子量は、５０〜５００が好ましく、７０〜４００がより好ましく、９０〜３００がさらに好ましい。
【００１３】
重合体（Ａ）は、通常、重合性化合物を含む重合性組成物を用いて、公知の方法によって合成することができる。例えば、ラジカル重合によって重合させてもよいし、イオン重合、または開環重合によって重合させてもよい。
重合性組成物に含まれる重合性化合物成分は、一般式（１）で表される繰返単位および／または一般式（２）で表される繰返単位を構成する重合性化合物５〜１００質量％と、一般式（３）で表される繰返単位を構成する重合性化合物０〜９５重量％、他の重合性化合物５質量％以下で構成されることが好ましい。さらに、一般式（１）で表される繰返単位および／または一般式（２）で表される繰返単位を構成する重合性化合物は、５〜９５質量％であることが好ましく、３０〜９０質量％であることがより好ましく、４０〜８０質量％であることがさらに好ましい。一方、重合性組成物に含まれる重合性化合物中の、一般式（３）で表される繰返単位を形成することができる重合性化合物は、好ましくは、５〜９５質量％であり、より好ましくは、１０〜７０質量％であり、さらに好ましくは、２０〜６０質量％である。
【００１４】
一般式（１）、一般式（２）、一般式（３）で表される繰返単位は、それぞれ、１種類のみを用いてもよいし、２種以上を組み合わせて用いてもよい。
【００１５】
以下に、重合することによって一般式（１）で表される繰返単位を形成することができる重合性化合物の具体例を以下のＡ１−１〜Ａ１−２４に、一般式（２）で表される繰返単位を形成することができる重合性化合物の具体例を以下のＡ２−１〜Ａ２−２０に、一般式（３）で表される繰返単位を形成することができる重合性化合物の具体例を以下のＡ３−１〜Ａ３−５として挙げるが、本発明で採用することができるモノマーはこれらの具体例に限定されるものではない。
【００１６】
【化１１】
0005852330.tif 000012
【００１７】
【化１２】
0005852330.tif 000013
【００１８】
【化１３】
0005852330.tif 000014
【００１９】
＜共重合可能なモノマー＞
本発明で用いる重合体（Ａ）は、重合することによって一般式（１）で表される繰返単位、一般式（２）で表される繰返単位、または一般式（３）で表される繰返単位を形成することができるモノマーとともに、他のモノマーを共重合させることにより製造してもよい。そのような他のモノマーとして、Polymer Handbook 2nd ed.,J.Brandrup,Wiley lnterscience (1975) Chapter 2 Page 1〜483に記載のものなどを用いることができる。
【００２０】
具体的には、例えば、スチレン誘導体、１−ビニルナフタレン、２−ビニルナフタレン、ビニルカルバゾール、アクリル酸、メタクリル酸、アクリル酸エステル類、メタクリル酸エステル類、アクリルアミド類、メタクリルアミド類、イタコン酸ジアルキル類、前記フマール酸のジアルキルエステル類またはモノアルキルエステル類等から選ばれる付加重合性不飽和結合を１個有する化合物等を挙げることができる。
【００２１】
前記スチレン誘導体としては、スチレン、２，４，６−トリブロモスチレン、２−フェニルスチレン、４−クロロスチレン等が挙げられる。
【００２２】
前記アクリル酸エステル類としては、アクリル酸メチル、アクリル酸エチル、アクリル酸プロピル、アクリル酸n-ブチル、アクリル酸ｔｅｒｔ−ブチル、クロロエチルアクリレート、２−ヒドロキシエチルアクリレート、トリメチロールプロパンモノアクリレート、ベンジルアクリレート、ベンジルメタクリレート、メトキシベンジルアクリレート、フルフリルアクリレート、テトラヒドロフルフリルアクリレート等が挙げられる。
【００２３】
前記メタクリル酸エステル類としては、メタクリル酸メチル、メタクリル酸エチル、メタクリル酸プロピル、メタクリル酸ブチル、メタクリル酸ｔｅｒｔ−ブチル、クロロエチルメタクリレート、２−ヒドロキシエチルメタクリレート、トリメチロールプロパンモノメタクリレート、ベンジルメタクリレート、メトキシベンジルメタクリレート、フルフリルメタクリレート、テトラヒドロフルフリルメタクリレート等が挙げられる。
【００２４】
前記アクリルアミド類としては、アクリルアミド、Ｎ−アルキルアクリルアミド（アルキル基としては炭素数１〜３のもの、例えばメチル基、エチル基、プロピル基）、Ｎ，Ｎ−ジアルキルアクリルアミド（アルキル基としては炭素数１〜６のもの）、Ｎ−ヒドロキシエチル−Ｎ−メチルアクリルアミド、Ｎ−２−アセトアミドエチル−Ｎ−アセチルアクリルアミド等が挙げられる。
【００２５】
前記メタクリルアミド類としては、メタクリルアミド、Ｎ−アルキルメタクリルアミド（アルキル基としては炭素数１〜３のもの、例えばメチル基、エチル基、プロピル基）、Ｎ，Ｎ−ジアルキルメタクリルアミド（アルキル基としては炭素数１〜６のもの）、Ｎ−ヒドロキシエチル−Ｎ−メチルメタクリルアミド、Ｎ−２−アセトアミドエチル−Ｎ−アセチルメタクリルアミド等が挙げられる。
【００２６】
前記イタコン酸ジアルキル類としては、イタコン酸ジメチル、イタコン酸ジエチル、イタコン酸ジブチル等が挙げられ、前記フマール酸のジアルキルエステル類またはモノアルキルエステル類としては、ジブチルフマレート等が挙げられる。
【００２７】
その他、クロトン酸、イタコン酸、アクリロニトリル、メタクリロニトリル、マレイロニトリル等も挙げることができる。
【００２８】
＜重合体（Ａ）の具体例＞
以下の表に、本発明で使用することができる重合体（Ａ）の好ましい具体例を挙げる。表に記載される種類のモノマーを表に記載される質量割合で混合して共重合することにより、重合体（Ａ）を製造することができる。ただし、本発明で用いることができる重合体（Ａ）は以下の具体例に限定されるものではない。
【００２９】
【表１】
0005852330.tif 000015
【００３０】
これらの重合体（Ａ）は、硬化性樹脂組成物に１種のみを単独で用いてもよいし、２種以上を混合して用いてもよい。
重合体（Ａ）の数平均分子量は、５００以上、１００万未満であることが好ましく、１，０００〜１００，０００であることがより好ましく、３，０００〜７０，０００であることが更に好ましい。
重合体（Ａ）は、本発明の硬化性樹脂組成物中に、５〜６０質量％の範囲で含まれることが好ましく、７〜５０質量％の範囲で含まれることがより好ましく、１０〜４０質量％の範囲で含まれることがさらに好ましい。
【００３１】
［２つ以上の重合性不飽和基を有する化合物（Ｂ）］
本発明で用いることができる２つ以上の重合性不飽和基を有する化合物（Ｂ）中の重合性不飽和結合は、アクリロイル基、メタクリロイル基、ビニル基、または、アリル基であることが好ましく、アクリロイル基、メタクリロイル基、またはビニル基であることがより好ましく、アクリロイル基、またはビニル基であることがさらに好ましい。
【００３２】
本発明で用いることができる２つ以上の重合性不飽和基を有する化合物（Ｂ）は炭素数５〜２０の脂環構造を有していることが好ましく、炭素数６〜１６の脂環構造を有していることがより好ましく、炭素数６〜１０の脂環構造を有していることがさらに好ましい。また多環式脂環構造であることが更に好ましい。
重合性不飽和基と脂環構造は、直接にまたは連結基を介して結合していることが好ましく、−ＣＯ−、−Ｏ−、−ＣＨ2−及びこれらの組み合わせからなる基から選択される二価の連結基であることがより好ましく、−Ｏ−、−ＣＨ2−及びこれらの組み合わせからなる基から選択される二価の連結基であることがさらに好ましい。
２つ以上の重合性不飽和基を有する化合物（Ｂ）は、重合性不飽和基の数が２つまたは３つであることが好ましい。
２つ以上の重合性不飽和基を有する化合物（Ｂ）の分子量は、１００〜７００であることが好ましく、１３０〜６００であることがより好ましく、１５０〜４００であることがさらに好ましい。
【００３３】
本発明で用いることができる２つ以上の重合性不飽和基を有する化合物（Ｂ）の具体例を以下のＢ−１〜Ｂ−２０に示すが、本発明がこれらに限定されるものではないことはいうまでもない。
【００３４】
【化１４】
0005852330.tif 000016
【００３５】
【化１５】
0005852330.tif 000017
【００３６】
これらの２つ以上の重合性不飽和基を有する化合物（Ｂ）は、硬化性樹脂組成物に１種のみを単独で用いてもよいし、２種以上を混合して用いてもよい。
２つ以上の重合性不飽和基を有する化合物（Ｂ）は、本発明の硬化性樹脂組成物中に、２０〜９０質量％の範囲で含まれることが好ましく、２５〜８０質量％の範囲で含まれることがより好ましく、３０〜７０質量％の範囲で含まれることがさらに好ましい。
【００３７】
［１つの重合性不飽和基を有する化合物（Ｃ）］
本発明で用いることができる１つの重合性不飽和基を有する化合物（Ｃ）中の重合性不飽和結合は、アクリロイル基、メタクリロイル基、ビニル基、または、アリル基であることが好ましく、アクリロイル基、メタクリロイル基、またはビニル基であることがより好ましく、アクリロイル基、またはビニル基であることがさらに好ましい。
【００３８】
本発明で用いることができる１つの重合性不飽和基を有する化合物（Ｃ）は炭素数５〜２０の脂環構造を有していることが好ましく、炭素数６〜１６の脂環構造を有していることがより好ましく、炭素数６〜１０の脂環構造を有していることがさらに好ましい。また多環式脂環構造であることが更に好ましい。
重合性不飽和基と脂環構造は、直接にまたは連結基を介して結合していることが好ましく、−ＣＯ−、−Ｏ−、−ＣＨ2−及びこれらの組み合わせからなる基から選択される二価の連結基であることがより好ましく、−Ｏ−、−ＣＨ2−及びこれらの組み合わせからなる基から選択される二価の連結基であることがさらに好ましい。
１つの重合性不飽和基を有する化合物（Ｃ）の分子量は、１００〜７００であることが好ましく、１５０〜６００であることがより好ましく、２００〜５００であることがさらに好ましい。
【００３９】
本発明で用いることができる１つの重合性不飽和基を有する化合物（Ｃ）の具体例を下記Ｃ−１〜Ｃ−４２に示すが、本発明がこれらに限定されるものではないことはいうまでもない。
【００４０】
【化１６】
0005852330.tif 000018
【００４１】
【化１７】
0005852330.tif 000019
【００４２】
１つの重合性不飽和基を有する化合物（Ｃ）は、硬化性樹脂組成物に１種のみを単独で用いてもよいし、２種以上を混合して用いてもよい。
１つの重合性不飽和基を有する化合物（Ｃ）は、本発明の硬化性樹脂組成物中に、０〜４０質量％の範囲で含まれることが好ましく、２〜４０質量％の範囲で含まれることがより好ましく、５〜３５質量％の範囲で含まれることがさらに好ましい。
【００４３】
［開始剤（Ｄ）］
本発明の硬化性樹脂組成物は、紫外線、電子線等の活性エネルギー線の照射によって硬化してもよいし、加熱によって硬化してもよい。また、光照射と熱照射の両方によって硬化するのがより好ましい。
【００４４】
紫外線、電子線等の活性エネルギー線の照射による硬化を行う場合、光重合開始剤を添加しておくことが好ましい。光重合開始剤としては、公知のものを使用することができる。例えば、α−ヒドロキシアルキルフェノン類、α−アミノアルキルフェノン類、オキシムエステル類、アシルホスフィンオキサイド類を挙げることができる。
【００４５】
加熱による硬化を行う場合、熱重合開始剤を添加しておくことが好ましい。熱重合開始剤としては、公知のものを使用することができる。例えば、ＡＩＢＮ等のアゾ化合物類、ハイドロパーオキサイド類、ジアルキルパーオキサイド類、パーオキシエステル類、ジアシルパーオキサイド類、パーオキシジカーボネート類、パーオキシケタール類、ケトンパーオキサイド類を挙げることができる。
【００４６】
本発明では、光重合開始剤と熱重合開始剤を併用することが好ましい。両者を併用し、活性エネルギー線の照射を行った後、加熱することがより好ましい。このような手段を採用することにより、予め、活性エネルギー線の照射により半硬化しているため、成形金型内での硬化収縮量を抑制し、金型の形状転写性に優れ、かつ金型の隙間（クリアランス）へのモレが抑制できる。
【００４７】
本発明の硬化性樹脂組成物中における開始剤の含量は、０．００１〜５質量％が好ましく、０．１〜３質量％が好ましい。
【００４８】
本発明の硬化性樹脂組成物には、上記のほか、本発明の趣旨を逸脱しない範囲で、他の成分を添加することができる。例えば、酸化防止剤、光安定剤などを使用できる。酸化防止剤、光安定剤の具体例としては、特開２００６−２３１８５１号公報の段落番号００２２〜００２５に記載のものが挙げられる。これらの成分は、本発明の硬化性樹脂組成物の５質量％以下であることが好ましい。
本発明の硬化性樹脂組成物は、実質的に、溶剤を含まないことが好ましい。実質的に含まないとは、例えば、溶剤の含量が、硬化性樹脂組成物の１質量％以下であることをいう。
【００４９】
本発明の硬化性樹脂組成物は、硬化前において、２５℃において液体とすることができる。
本発明の硬化性樹脂組成物は、硬化前、２５℃において、粘度を１０〜１００万ｍＰａ・ｓとすることができ、好ましくは５０〜５０万ｍＰａ・ｓとすることができ、さらに好ましくは１００〜１０万ｍＰａ・ｓとすることができる。
本発明の硬化性樹脂組成物は、ガラス転移温度（Ｔｇ）を２３０℃以上とすることができ、好ましくは２５０℃以上とすることができ、さらに好ましくは２７０℃以上とすることができる。上限値としては、特にさだめるものではないが、通常、４００℃以下である。
【００５０】
本発明の硬化性樹脂組成物は、硬化後の波長５８９ｎｍにおける透過率を、７５％以上とすることができ、好ましくは８０％以上とすることができ、更に好ましくは８５％以上とすることができる。
本発明の硬化性樹脂組成物は、硬化後の硬化後の波長５８９ｎｍにおける屈折率を、１．４５以上とすることができ、好ましくは１．５０以上とすることができる。上限値については特に定めるものではないが、通常、１．６５以下である。
本発明の硬化性樹脂組成物は、硬化後のアッベ数を４５以上とすることができ、好ましくは５０以上とすることができる。上限値については特に定めるものではないが、通常、７０以下である。
【００５１】
[成形体の製造方法]
本発明の硬化性樹脂組成物を用いた光学部品等の成形体を製造する方法は公知の方法を広く採用できる。例えば、鋳型に本発明の硬化性樹脂組成物を充填し、活性エネルギーの照射および／または加熱により硬化し、製造することができる。本発明では、特に、活性エネルギーの照射と加熱の両方を併用することが好ましい。このような手段を採用することにより、成形型（好ましくは成形金型）内での硬化収縮量を抑制するため、成形型の形状転写性に優れ、かつ成形型の隙間（クリアランス）へのモレが抑制できる。
【００５２】
［光学部品］
本発明の硬化物は、高屈折性、光線透過性、軽量性を併せ持ち、光学特性に優れた成形体であることが好ましく、本発明の光学部品は、本発明の硬化物を用いたことを特徴とする。本発明の光学部品の種類は、特に制限されない。特に、硬化樹脂組成物の優れた光学特性を利用した光学部品、特に光を透過する光学部品（いわゆるパッシブ光学部品）として好適に利用することができる。かかる光学部品を備えた光学機能装置としては、例えば、各種ディスプレイ装置（液晶ディスプレイやプラズマディスプレイ等）、各種プロジェクタ装置（ＯＨＰ、液晶プロジェクタ等）、光ファイバー通信装置（光導波路、光増幅器等）、カメラやビデオ等の撮影装置等が例示される。
【００５３】
また、光学機能装置に用いられる前記パッシブ光学部品としては、例えば、レンズ、プリズム、プリズムシート、パネル（板状成形体）、フィルム、光導波路（フィルム状やファイバー状等）、光ディスク、ＬＥＤの封止剤等が例示される。かかるパッシブ光学部品には、必要に応じて任意の被覆層、例えば摩擦や摩耗による塗布面の機械的損傷を防止する保護層、無機粒子や基材等の劣化原因となる望ましくない波長の光線を吸収する光線吸収層、水分や酸素ガス等の反応性低分子の透過を抑制あるいは防止する透過遮蔽層、防眩層、反射防止層、低屈折率層等や、任意の付加機能層を設けて多層構造としてもよい。かかる任意の被覆層の具体例としては、無機酸化物コーティング層からなる透明導電膜やガスバリア膜、有機物コーティング層からなるガスバリア膜やハードコート等が挙げられ、そのコーティング法としては真空蒸着法、ＣＶＤ法、スパッタリング法、ディップコート法、スピンコート法等公知のコーティング法を用いることができる。
【００５４】
本発明の硬化物を用いた光学部品は、特にレンズ基材に好適である。本発明の硬化物の製造方法を用いて製造されたレンズ基材は、好ましくは、高アッベ数であって、高屈折性、光線透過性、軽量性を併せ持ち、光学特性に優れている。また、硬化樹脂組成物を構成するモノマーの種類を適宜調節することにより、レンズ基材の屈折率を任意に調節することが可能である。
なお、本明細書中において「レンズ基材」とは、レンズ機能を発揮することができる単一部材を意味する。レンズ基材の表面や周囲には、レンズの使用環境や用途に応じて膜や部材を設けることができる。例えば、レンズ基材の表面には、保護膜、反射防止膜、ハードコート膜等を形成することができる。また、レンズ基材の周囲を基材保持枠などに嵌入して固定することもできる。ただし、これらの膜や枠などは、レンズ基材に付加される部材であり、本明細書中でいうレンズ基材そのものとは区別される。
【００５５】
前記レンズ基材をレンズとして利用するに際しては、前記レンズ基材そのものを単独でレンズとして用いてもよいし、前記のように膜や枠などを付加してレンズとして用いてもよい。前記レンズ基材を用いたレンズの種類や形状は、特に制限されない。前記レンズ基材は、例えば、眼鏡レンズ、光学機器用レンズ、オプトエレクトロニクス用レンズ、レーザー用レンズ、ピックアップ用レンズ、車載カメラ用レンズ、携帯カメラ用レンズ、デジタルカメラ用レンズ、ＯＨＰ用レンズ、マイクロレンズアレイ、およびウェハレベルレンズアレイ（特許第３９２６３８０号公報、国際公開２００８／１０２６４８号、特許第４２２６０６１号公報、特許第４２２６０６７号公報）等に使用される。
【実施例】
【００５６】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
実施例６は参考例である。
【００５７】
［分析および評価方法］
（１）光線透過率測定
厚さ１ｍｍの基板状に成形した硬化物を作成し、紫外可視吸収スペクトル測定用装置ＵＶ−３１００（島津製作所製）で波長５８９ｎｍの光について測定した。
（２）屈折率測定
アッベ屈折計（アタゴ社製、ＤＲ−Ｍ４）にて、波長５８９ｎｍの光について行った。
（３）アッベ数（νＤ）測定
アッベ屈折計（アタゴ社製、ＤＲ−Ｍ４）にて、波長４８６ｎｍ、５８９ｎｍ、６５６ｎｍの光についてそれぞれの屈折率を測定し、波長４８６ｎｍにおける屈折率をｎF、波長５８９ｎｍにおける屈折率をｎD、波長６５６ｎｍにおける屈折率をｎCとした場合に、下記の式より算出した。
【化１８】
0005852330.tif 000020
（４）吸水率測定
厚さ１ｍｍの基板状に成形した硬化物の重量（Ｗi）を測定し、を８５℃８５％ＲＨに設定した環境試験機中に一週間保持した後の硬化物の重量（Ｗf）を測定し、下記の式より算出した。
【化１９】
0005852330.tif 000021
（５）ガラス転移温度測定
Ｒｈｅｏｇｅｌ−Ｅ４０００（株式会社ユービーエム製、動的粘弾性測定装置）を用いて、厚さ２００μｍ、幅５ｍｍ、長さ２３ｍｍの短冊フイルム状に成形した硬化物を引張りモード、周波数１０Ｈｚ、歪み１０μｍ（一定）の条件で、３０〜３００℃の温度範囲におけるｔａｎδを測定し、そのピーク温度をガラス転移温度（Ｔｇ）とした。３００℃までに明確なピークが存在しない場合、＞３００℃と表記した。
（６）成形性評価
硬化性樹脂組成物を成形金型内で硬化させ成形体を得る工程において、金型の隙間（クリアランス）へのモレの度合いを下記基準で評価した。成形を１０回おこなった後、モレが発生している個数が０個である場合を◎、１〜３個の場合を○、４〜８個の場合を△、８個以上の場合を×とした。
【００５８】
［材料の調製］
（１）重合体（Ａ）の合成例
還流冷却器、ガス導入コックを付した１Ｌ三口フラスコに、トリシクロ［５，２，１，０2,6］デカ−８−イルメタクリレート（日立化成工業株式会社製、商品名ＦＡ−５１３Ｍ、例示化合物Ａ１−１に該当）４５.０ｇ、アリルメタクリレート（和光純薬工業株式会社製、例示化合物Ａ３−１に該当）５.０ｇ、酢酸エチル５００.０ｇを添加し、２回窒素置換した後、開始剤として和光純薬工業株式会社製Ｖ−６５（商品名）０.６ｇを添加し、さらに２回窒素置換した後、窒素気流下６５℃で６時間加熱した。その後、メタノール２Ｌに反応液を注ぎ、析出した白色固体を吸引ろ過により回収した。７０℃で５時間減圧乾燥を行い、溶媒を留去することにより重合体Ｐ−１を得た（収率６０％、数平均分子量２４，０００、重量平均分子量５８，０００）。
他の例示したポリマーについても、同様の方法で調製できる。
【００５９】
（２）硬化性樹脂組成物の調製
表１で示した重合体（Ａ）を表２に示す組成で各種成分と混合、溶解し、硬化性樹脂組成物を得た。下記表中において、１−ヒドロキシシクロヘキシルフェノン（和光純薬工業株式会社製）をＤ-１、クメンハイドロパーオキサイド（日油株式会社製、商品名パークミルＨ）をＤ-２、パーオキシ２−エチルヘキサン酸ｔ−ブチル（日油株式会社製、商品名パーブチルＯ）をＤ-３と表した。実施例２６では、単量体（Ｂ）として１，６−ヘキサンジオールジアクリレート（大阪有機化学工業株式会社製、商品名ビスコート２３０；表中Ｖ２３０と表記）を用いた。比較例１および比較例２では重合体（Ａ）を用いなかった。比較例３では重合体Ｑ−１（構成モノマーは例示化合物Ａ１−１を１００質量％使用、数平均分子量は２５，０００）を用いた。比較例４では重合体Ｑ−２（構成モノマーはＡ２−１４を１００質量％、数平均分子量は１９，０００）を用いた。比較例５では主鎖に窒素原子を有するウレタンアクリレートＭ−１２００（東亞合成株式会社製、商品名アロニックスＭ−１２００）を用いた。比較例６はメチルメタクリレート（ＭＭＡ）および例示化合物Ｂ−１５からなる硬化性樹脂組成物を用いた。比較例６では、重合体（Ａ）が脂環構造を含まない。
【００６０】
【表２】
0005852330.tif 000022
【００６１】
［紫外光照射および加熱圧縮による光学部品の製造］
各実施例および各比較例の組成物を用い、レンズを下記の手順で製造した。
上記硬化性樹脂組成物を成形金型（材質；ＳＵＳ３０４）に任意の量投入し、開口部よりＨＯＹＡ社製ＵＬ７５０を用いて、３０ｍＷ／ｃｍ2のＵＶ光を１０秒照射し、半硬化させ、その後室温から２００℃まで１０℃／分の速度で昇温し、圧力２０ｋｇｆにて圧縮成形を行い、成形体を得た。得られた硬化物の光線透過率測定、屈折率測定、アッベ数測定、吸水率測定、ガラス転移温度測定を行った。また、成形時に成形性評価をおこなった。これらの結果は以下の表３に記載した。その後、レンズ用成形体をレンズの形状に成形して、光学部品であるレンズを得た。
【００６２】
【表３】
0005852330.tif 000023
【００６３】
表３から明らかなように、本発明の硬化性樹脂組成物を用いることにより、成形性が良く、屈折率が１.４５より大きく、アッベ数が４５より大きく、透明性が良好であり、吸水率が小さく、ガラス転移温度が高い、良好な光学部品が得られた（実施例１〜２８）。一方、重合体（Ａ）を用いない比較例１、比較例２では、硬化性樹脂組成物の粘度が低く、成形性が悪かった。重合性不飽和結合を有していない重合体を用いた比較例３、比較例４では、硬化後に相分離が生じたことにより、透過率が低下いために、屈折率およびアッベ数を測定することが出来ず、ガラス転移温度も低下した。主鎖中に窒素原子を有するウレタンアクリレートを用いた比較例５では、吸水率が高かった。